(57)【要約】【課題】耐熱性に優れると共に、耐寒性、難燃性等に優れる弾性部材を製造するためのアクリルゴム組成物の提供。【解決手段】本発明のアクリルゴム組成物は、ガラス転移温度が−３５℃以下であり、架橋点を有するアクリルゴム１００質量部と、金属水酸化物からなる難燃剤１２５〜１７５質量部と、ポリエーテルエステル系可塑剤７〜１３質量部と、架橋剤０．１〜５．０質量部と、架橋助剤０．１〜１０質量部とを有する。【選択図】なし【特許請求の範囲】
【請求項１】
ガラス転移温度が−３５℃以下であり、架橋点を有するアクリルゴム１００質量部と、
金属水酸化物からなる難燃剤１２５〜１７５質量部と、
ポリエーテルエステル系可塑剤７〜１３質量部と、
架橋剤０．１〜５．０質量部と、
架橋助剤０．１〜１０質量部とを有することを特徴とするアクリルゴム組成物。
【請求項２】
前記アクリルゴムは、前記架橋点としてカルボキシル基を含有する請求項１に記載のアクリルゴム組成物。
【請求項３】
前記架橋剤が、脂肪族アミン化合物からなり、前記架橋助剤が、グアニジン化合物からなる請求項１又は請求項２に記載のアクリルゴム組成物。
【請求項４】
前記難燃剤が、水酸化アルミニウムからなる請求項１〜請求項３の何れか一項に記載のアクリルゴム組成物。
【請求項５】
前記難燃剤の平均粒子径が、５μｍ〜１５μｍである請求項１〜請求項４の何れか一項に記載のアクリルゴム組成物。
【請求項６】
請求項１〜請求項５の何れか一項に記載のアクリルゴム組成物の架橋物からなる弾性部材。
【発明の詳細な説明】
【技術分野】
【０００１】
本発明は、アクリルゴム組成物及び弾性部材に関する。
【背景技術】
【０００２】
架橋剤で架橋されたアクリルゴムを主成分とし、適度な柔らかさ（弾性）を備えた弾性部材が知られている（例えば、特許文献１）。この種の弾性部材は、耐熱性を備えており、例えば、振動エネルギーを熱エネルギーとして吸収する制振性材料等として利用されている。
【先行技術文献】
【特許文献】
【０００３】
【特許文献１】特開２００５−１８７７７２号公報
【発明の概要】
【発明が解決しようとする課題】
【０００４】
近年、前記弾性部材に対する更なる性能の向上が求められている。具体的には、前記弾性部材の耐寒性、難燃性等の向上が求められている。しかしながら、耐熱性を維持しつつ、前記弾性部材の耐寒性、及び難燃性等を向上させることは難しく、問題となっていた。
【０００５】
本発明の目的は、耐熱性に優れると共に、耐寒性、難燃性等に優れる弾性部材、及び前記弾性部材を製造するためのアクリルゴム組成物を提供することである。
【課題を解決するための手段】
【０００６】
本発明に係るアクリルゴム組成物は、ガラス転移温度が−３５℃以下であり、架橋点を有するアクリルゴム１００質量部と、金属水酸化物からなる難燃剤１２５〜１７５質量部と、ポリエーテルエステル系可塑剤７〜１３質量部と、架橋剤０．１〜５．０質量部と、架橋助剤０．１〜１０質量部とを有する。
【０００７】
前記アクリルゴム組成物において、前記アクリルゴムは、前記架橋点としてカルボキシル基を含有することが好ましい。
【０００８】
前記アクリルゴム組成物において、前記架橋剤が、脂肪族アミン化合物からなり、前記架橋助剤が、グアニジン化合物からなることが好ましい。
【０００９】
前記アクリルゴム組成物において、前記難燃剤が、水酸化アルミニウムからなることが好ましい。
【００１０】
前記アクリルゴム組成物において、前記難燃剤の平均粒子径が、５μｍ〜１５μｍであることが好ましい。
【００１１】
また、本発明に係る弾性部材は、上記何れかに記載のアクリルゴム組成物の架橋物からなる。
【発明の効果】
【００１２】
本発明によれば、耐熱性に優れると共に、耐寒性、難燃性等に優れる弾性部材、及び前記弾性部材を製造するためのアクリルゴム組成物を得ることができる。
【発明を実施するための形態】
【００１３】
〔アクリルゴム組成物〕
本実施形態のアクリルゴム組成物は、主として、アクリルゴム、難燃剤、可塑剤、架橋剤、架橋助剤を含有する。
【００１４】
アクリルゴムとしては、ガラス転移温度が−３５℃以下（好ましくは−４０℃以下）のものが使用される。また、アクリルゴムとしては、架橋剤及び架橋助剤を利用して架橋される架橋点を有するものが使用される。具体的には、架橋性基（架橋点）を有するアクリルゴム（例えば、カルボキシル基を含有するアクリルゴム）が使用される。
【００１５】
このようなアクリルゴムは、例えば、少なくとも１種以上の（メタ）アクリレートと、カルボキシル基を有するカルボキシル基含有モノマーと含むモノマー組成物の重合体からなる。なお、本明細書において、（メタ）アクリレートとは、メタクリレートとアクリレートを意味する。
【００１６】
前記（メタ）アクリレートとしては、例えば、アルキル（メタ）アクリレート、アルコキシアルキル（メタ）アクリレート等が挙げられる。
【００１７】
前記アルキル（メタ）アクリレーとしては、例えば、炭素数が１〜１８（好ましくは、炭素数が１〜８、より好ましくは１〜４）の直鎖状又は分岐鎖状アルキル基を有するアルキル（メタ）アクリレートが挙げられる。このようなアルキル（メタ）アクリレートとしては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｎ−ペンチル（メタ）アクリレート、ｉ−ペンチル（メタ）アクリレート、２−エチルヘキシル（メタ）アクリレート、ｎ−ヘキシル（メタ）アクリレート、オクチル（メタ）アクリレート、ｉ−オクチル（メタ）アクリレート、ノニル（メタ）アクリレート、ｉ−ノニル（メタ）アクリレート、ｉ−デシル（メタ）アクリレート、ラウリル（メタ）アクリレート、トリデシル（メタ）アクリレート、ｉ−ミリスチル（メタ）アクリレート、ステアリル（メタ）アクリレート、ｉ−ステアリル（メタ）アクリレート等が挙げられる。
【００１８】
また、前記アルコキシアルキル（メタ）アクリレートとしては、アルコシキ基の炭素数が１〜４であり、アルキル基の炭素数が１〜４のアルコキシアルキル（メタ）アクリレートが挙げられる。このようなアルコキシアルキル（メタ）アクリレートとしては、メトキシメチル（メタ）アクリレート、メトキシエチル（メタ）アクリレート、メトキシプロピル（メタ）アクリレート、エトキシメチル（メタ）アクリレート、エトキシエチル（メタ）アクリレート、エトキシプロピル（メタ）アクリレート、ブトキシエチル（メタ）アクリレート等が挙げられる。
【００１９】
また、前記カルボキシル基含有モノマーとしては、カルボキシル基を有し、前記（メタ）アクリレートと共重合可能であれば特に制限されないが、例えば、（メタ）アクリル酸、イタコン酸、マレイン酸、フマル酸、クロトン酸、及びそれらのモノアルキルエステル等が挙げられる。また、これらのカルボキシル基含有モノマーの酸無水物（例えば、無水マレイン酸、無水イタコン酸などの酸無水物基含有モノマー）も、カルボキシル基含有モノマーとして用いることが可能である。
【００２０】
前記アクリルゴムを製造するために利用される全モノマー成分のうち、前記カルボキシル基含有モノマーは、例えば、１〜２０質量％（好ましくは５〜１５質量％）の割合で含まれる。
【００２１】
前記アクリルゴムの重合は、公知の手法（例えば、乳化重合法、懸濁重合法、バルク重合法、溶液重合法）を利用することが可能であり、また、重合に利用される開始剤、溶剤等も公知のものの中から適宜、選択して使用される。
【００２２】
前記難燃剤は、主として、難燃性を付与するために利用されるものであり、粒子状の金属水酸化物からなる。金属水酸化物としては、本発明の目的を損なわない限り、特に制限はなく、例えば、水酸化アルミニウムが利用される。なお、水酸化アルミニウムとしては、特に、可溶性ナトリウム量が１００ｐｐｍ以下である低ソーダ水酸化アルミニウムが好ましい。本明細書において、可溶性ナトリウム量とは、低ソーダ水酸化アルミニウムと水とを接触させた時に水中へ溶解するナトリウムイオン（Ｎａ＋）の量である。
【００２３】
難燃剤の平均粒径は、例えば、５μｍ〜１５μｍが好ましい。
【００２４】
アクリルゴム組成物における難燃剤の配合量は、アクリルゴム１００質量部に対して、１２５〜１７５質量部、好ましくは１３０〜１７０質量部である。
【００２５】
前記可塑剤としては、ポリエーテルエステル系可塑剤が使用される。ポリエーテルエステル系可塑剤としては、例えば、ポリエチレングリコールブタン酸エステル、ポリエチレングリコールイソブタン酸エステル、ポリエチレングリコールジ（２−エチルブチル酸）エステル、ポリエチレングリコール（２−エチルヘキシル酸）エステル、ポリエチレングリコールデカン酸エステル、アジピン酸ジブトキシエタノール、アジピン酸ジ（ブチルジグリコール）、アジピン酸ジ（ブチルポリグリコール）、アジピン酸ジ（２−エチルヘキシロキシエタノール）、アジピン酸ジ（２−エチルヘキシルジグリコール）、アジピン酸ジ（２−エチルヘキシルポリグリコール）、アジピン酸ジオクトキシエタノール、アジピン酸ジ（オクチルジグリコール）、アジピン酸ジ（オクチルポリグリコール）等が挙げられる。これらは単独で又は２種以上を組み合わせて陥られてもよい。
【００２６】
前記可塑剤の凝固点（℃）は、例えば、−４５℃以下（好ましくは、−５０℃以下）のものが使用される。
【００２７】
アクリルゴム組成物における可塑剤の配合量は、アクリルゴム１００質量部に対して、７〜１３質量部、好ましくは８〜１２質量部である。
【００２８】
架橋剤は、アクリルゴムを架橋できるのであれば、特に制限はないが、例えば、脂肪族アミン化合物が利用される。
【００２９】
脂肪族アミン化合物としては、例えば、ヘキサメチレンジアミン、ヘキサメチレンジアミンカルバメート、Ｎ，Ｎ’−ジシンナミリデン−１，６−ヘキサンジアミン等が挙げられる。これらの中でも、ヘキサメチレンジアミンカルバメートが好ましい。
【００３０】
アクリルゴム組成物における架橋剤の配合量は、アクリルゴム１００質量部に対して、０．１〜５．０質量部、好ましくは０．２〜３．０質量部である。
【００３１】
架橋助剤は、前記架橋剤と共に使用され、アクリルゴムの架橋を促進する機能等を備えている。架橋助剤としては、アクリルゴムを架橋できるのではあれば、特に制限はないが、例えば、グアニジン化合物が利用される。
【００３２】
グアニジン化合物としては、例えば、グアニジン、テトラメチルグアニジン、ジブチルグアニジン、１，３−ｏ−トリルグアニジン、１，３−ジフェニルグアニジン等が挙げられる。これらの中でも、１，３−ジフェニルグアニジンが好ましい。
【００３３】
アクリルゴム組成物における架橋助剤の配合量は、アクリルゴム１００質量部に対して、０．１〜１０質量部、好ましくは０．５〜５質量部である。
【００３４】
アクリルゴム組成物は、上述した成分以外に、本発明の目的を損なわない限り、その他の成分を含んでもよい。具体的な他の成分としては、フィラー、加工助剤、老化防止剤、粘着付与樹脂、防錆剤、酸化防止剤、腐食防止剤、着色剤、発泡剤、紫外線吸収剤、界面活性剤等が挙げられる。
【００３５】
前記フィラーを構成する物質としては、例えば、鉄、銅、アルミニウム等の金属又はそれらの合金、マイカ、タルク、ガラス、ガラス等の無機材料、黒鉛、鉱物等があげられる。特に、フィラーとして、強度向上等の目的で、カーボンブラックを用いてもよい。
【００３６】
前記加工助剤としては、例えば、商品名「リポミン１８Ｄ」（ライオン・スペシャリティ・ケミカルズ株式会社）を用いることが好ましく、また、前記老化防止剤としては、例えば、商品名「ノクラックＣＤ」（大内新興化学工業株式会社製）を用いることが好ましい。
【００３７】
アクリルゴム組成物は、一般的なゴム混練装置を利用して均一に混練される。
【００３８】
アクリルゴム組成物は、所定形状に加熱プレス成形され、更にオーブンで所定時間、加熱処理されることで、架橋反応が進行して、アクリルゴム組成物の架橋物からなる弾性部材が得られる。
【００３９】
なお、アクリルゴム組成物では、加熱プレス成形時に、架橋反応（一次架橋反応）が進行し、そして更に、加熱処理時に、架橋反応（二次架橋反応）が進行することで、アクリルゴム組成物の架橋物が得られる。
【００４０】
〔弾性部材〕
弾性部材は、耐熱性（例えば、１５０℃で使用可能）に優れると共に、耐寒性（例えば、−４０℃で使用可能）、難燃性（ＵＬ９４Ｖ規格で、Ｖ−０相当）、耐水性等に優れる。このような弾性部材は、振動エネルギーを熱エネルギーとして吸収する制振性にも優れており、制振部材として利用することができる。また、弾性部材は、加工性、耐久性、被着体に対する密着性等にも優れている。また、弾性部材は、落下時や衝突時の衝撃を吸収又は緩和可能な柔軟性（低硬度）を備えている。
【００４１】
弾性部材は、衝撃吸収、振動吸収等の目的で、ハンディーターミナル、ＬＥＤプリンター、プロジェクター、デジタル一眼カメラ、ＨＤＤ、ＬＣＤ、カーナビゲーションシステム等の様々な精密機器（家電機器、ＯＡ機器、車載機器、携帯機器等）に利用することができる。弾性部材は、例えば、保護対象物と他の物体（例えば、筐体）との間に介在する形で使用される
【００４２】
弾性部材は、シート状に形成されてもよいし、金型を利用して成形された成形品（インサート成形品を含む）の状態であってもよい。
【実施例】
【００４３】
以下、実施例に基づいて本発明を更に説明する。なお、本発明はこれらの実施例により何ら限定されるものではない。
【００４４】
〔実施例１〕
（アクリル系ゴム組成物の作製）
アクリルゴムとして、アクリルゴムＡ（商品名「ＮＯＸＴＩＴＥ  ＰＡ−５２４」、Ｔｇ＝−４４℃、ユニマテック株式会社製）を用意した。１００質量部のアクリルゴムＡに対し、水酸化アルミニウム（難燃剤、商品名「ＢＦ０８３」、平均粒径：８μｍ、日本軽金属株式会社製）１５０質量部、ポリエーテルエステル系可塑剤（商品名「アデカイザー、ＲＳ−７００」、凝固点＝−５８℃、株式会社ＡＤＥＫＡ製）１０質量部、カーボンブラック（商品名「旭＃３２」、旭カーボン株式会社）１０質量部、ヘキサメチレンジアミンカーバメート（架橋剤、脂肪族ジアミン化合物の一例、商品名「ＣＨＥＭＩＮＯＸ  ＡＣ−６」、ユニマテック株式会社製）０．６質量部、１，３−ジフェニルグアニジン（架橋助剤、グアニジン化合物の一例、商品名「ノクセラーＤ」、大内新興化学工業株式会社製）２質量部を添加し、混練機（製品名「ラボプラストミルＣ１５０」、株式会社東洋精機製作所製）を用いてそれらを溶融混練して、実施例１の組成物を得た。なお、混練温度は７０℃、スクリュー回転数は３０ｒｐｍ、混練時間は５分とした。
【００４５】
（弾性部材の作製）
次いで、前記組成物を二本ロールミル（ロール間距離：２ｍｍ）で更に３分間混練し、その後の組成物を、加熱プレス機及び金型を用いて板状に加熱プレス成形した。なお、この加熱プレス成形時に、組成物の１次架橋が行われる。成形温度は１８０℃、成形圧力は３０ＭＰａ、成形時間は１０分とした。そして更に、加熱プレス後の組成物を、オーブン内に１７５℃で４時間静置して２次架橋を行い、その後、オーブンから取り出して実施例１の弾性部材を得た。
【００４６】
〔比較例１〕
アクリルゴムＡに代えて、アクリルゴムＢ（商品名「ＮＯＸＴＩＴＥ  ＰＡ−５２１」、Ｔｇ＝−１７℃、ユニマテック株式会社製）１００質量部を使用したこと以外は、実施例１と同様の方法で、比較例１の組成物を得た。また、得られた組成物を利用して、実施例１と同様の方法で、比較例１の弾性部材を得た。
【００４７】
〔比較例２〕
アクリルゴムＡに代えて、アクリルゴムＣ（商品名「ＮＯＸＴＩＴＥ  ＰＡ−５２２Ｆ」、Ｔｇ＝−３１℃、ユニマテック株式会社製）１００質量部を使用したこと以外は、実施例１と同様の方法で、比較例２の組成物を得た。また、得られた組成物を利用して、実施例１と同様の方法で、比較例２の弾性部材を得た。
【００４８】
〔比較例３〕
難燃剤として、水酸化アルミニウムに代えて、リン酸塩系の難燃剤（商品名「アデカスタブ  ＦＰ−２２００」、株式会社ＡＤＥＫＡ製）１２５質量部を使用したこと以外は、実施例１と同様の方法で、比較例３の組成物を得た。また、得られた組成物を利用して、実施例１と同様の方法で、比較例３の弾性部材を得た。
【００４９】
〔比較例４〕
難燃剤として、水酸化アルミニウムに代えて、水酸化マグネシウムの表面がオレイン酸で表面処理されたものからなる表面処理型水酸化マグネシウム（商品名「マグシーズ  Ｎ４」、神島化学工業株式会社製）１５０質量部を使用したこと以外は、実施例１と同様の方法で、比較例４の組成物を得た。また、得られた組成物を利用して、実施例１と同様の方法で、比較例４の弾性部材を得た。
【００５０】
〔比較例５〕
可塑剤として、ポリエーテルエステル系可塑剤に代えて、アジピン酸系ポリエステル可塑剤（商品名「アデカサイザー  Ｐ−２００」、株式会社ＡＤＥＫＡ製）１０質量部を使用したこと以外は、実施例１と同様の方法で、比較例５の組成物を得た。また、得られた組成物を利用して、実施例１と同様の方法で、比較例５の弾性部材を得た。
【００５１】
〔比較例６〕
可塑剤として、ポリエーテルエステル系可塑剤に代えて、アジピン酸エーテルエステル系可塑剤（商品名「アデカイザー  ＲＳ−１０７」、株式会社ＡＤＥＫＡ製）１０質量部を使用したこと以外は、実施例１と同様の方法で、比較例６の組成物を得た。また、得られた組成物を利用して、実施例１と同様の方法で、比較例６の弾性部材を得た。
【００５２】
（９０°屈曲試験）
得られた弾性部材から、所定の大きさの試験片（縦５０ｍｍ、横５０ｍｍ、厚み１ｍｍ）を切り出し、その試験片を、−４０℃の温度条件で１時間放置した。その後、試験片を中央で２つ折りにするように９０°に屈曲して、試験片１の破損の有無を目視で確認した。試験片に破損が生じなかった場合、「耐寒性あり（○）」と判断し、試験片に破損が生じた場合、「耐寒性なし（×）」と判断した。結果は、表１に示した。
【００５３】
（圧縮永久歪の測定）
得られた弾性部材から、所定の大きさの試験片（直径１３ｍｍ、厚み３ｍｍ）を２つ切り出し、それらを２枚重ねたもの（２枚重ね試験片、厚みＤ）を用いて、圧縮永久歪をＪＩＳ  Ｋ６２６２に準拠して測定した。具体的には、２枚重ね試験片を、所定の圧縮装置（圧縮治具）を利用して厚み方向に２５％圧縮し（厚みＤ１）、その状態で１５０℃の環境試験機（恒温槽）の中に入れ、そこに２４時間放置した。その後、環境試験機内から２枚重ね試験片を取り出し、更にその試験片を圧縮している圧縮装置を解除し、木板の上に３０分間以上、常温で静置させた後、２枚重ね試験片の厚み（Ｄ２）を測定し、（Ｄ−Ｄ２）／（Ｄ−Ｄ１）×１００より、圧縮永久歪（％）を算出した。圧縮永久歪（％）の値が、１５０℃の温度条件で、５０％以下の場合、「耐熱性あり（○）」と判断し、５０％を超える場合、「耐熱性なし（×）」と判断した。結果は、表１に示した。
【００５４】
（難燃試験）
得られた弾性部材から、所定の大きさの試験片（縦１３ｍｍ、横１３０ｍｍ、厚み３ｍｍ）を切り出し、その試験片について、ＵＬ９４Ｖ規格に準拠した垂直難燃試験を行った。厚み３ｍｍで難燃性が「Ｖ−０」を達成した場合を「難燃性あり（○）」と判断し、達成できなかった場合を「難燃性なし（×）」と判断した。結果は、表１に示した。
【００５５】
（温水試験）
得られた弾性部材から、所定の大きさの試験片（縦３０ｍｍ、横３０ｍｍ、厚み３ｍｍ）を切り出し、その試験片を、９８℃の温水中に２４時間浸漬した。その結果、試験片に変化が見られなかった場合、「耐水性あり（○）」と判断し、試験片が膨潤した場合、「耐水性なし（○）」と判断した。
【００５６】
（硬度測定）
得られた弾性部材から、所定の大きさの試験片（縦５０ｍｍ、横５０ｍｍ、厚み６ｍｍ）を切り出し、その試験片について、ＪＩＳ  Ｋ６２５３に準拠して、硬度（ＪＩＳＡ硬度）を測定した。結果は、表１に示した。
【００５７】
【表１】
2018016766.tif 000002
【００５８】
表１中に示される各成分の数値は、配合量（質量部）を表す。表１に示されるように、実施例１の組成物より得られる弾性部材は、耐寒性、耐熱性、難燃性及び耐水性に優れることが確かめられた。
【００５９】
これに対し、アクリルゴムＢ（Ｔｇ＝−１７℃）及びアクリルゴムＣ（Ｔｇ＝−３１℃）を使用した比較例１，２では、共に耐寒性が得られない結果となった。これは、アクリルゴムのＴｇが高く、低温環境下で柔軟性が失われたためと推測される。また、リン酸塩系難燃剤を使用した比較例３では、難燃性は得られたものの、温水試験において膨潤してしまい、耐水性が得られない結果となった。これは、リン酸塩系難燃剤が温水環境下で吸水したためと推測される。
【００６０】
また、難燃剤として表面処理型水酸化マグネシウムを使用した比較例４では、難燃性は得られたものの、耐熱性が得られない結果となった。これは、表面処理型水酸化マグネシウムの充填量が多量であり、それによって機械的な物性（強度等）が低下して耐熱性が低下したためと推測される。
【００６１】
また、可塑剤としてアジピン酸系ポリエステルを使用した比較例５では、耐寒性及び耐熱性が得られない結果となった。これは、アジピン酸系ポリエステルとアクリルゴムの相溶性が悪く、機械的物性（強度等）を低下させたためと推測される。
【００６２】
また、アジピン酸エーテルエステル系可塑剤を使用した比較例６では、耐熱性が得られない結果となった。これは、アジピン酸エーテルエステル系可塑剤は耐寒性を向上させるものの、分子量が低いため、圧縮永久歪の低下につながったためと推測される。
【００６３】
〔実施例２，３及び比較例７，８〕
水酸化アルミニウムの配合量を表２に示される量（質量部）に変更したこと以外は、実施例１と同様の方法で、実施例２，３及び比較例７，８の組成物を得た。また、得られた組成物を利用して、実施例１と同様の方法で、実施例２，３及び比較例７，８の弾性部材を得た。
【００６４】
また、実施例２，３及び比較例７，８について、実施例１と同様の方法により、９０°屈曲試験、圧縮永久歪の測定、難燃試験、温水試験及び硬度測定を行った。結果は表２に示した。
【００６５】
【表２】
2018016766.tif 000003
【００６６】
表２中に示される各成分の数値は、配合量（質量部）を表す。表２に示されるように、実施例２，３の組成物より得られる弾性部材は、耐寒性、耐熱性、耐熱性及び耐水性に優れることが確かめられた。
【００６７】
これに対し、難燃剤の配合量が少ない比較例７では、難燃性が得られない結果となった。また、難燃剤の配合量が多すぎる比較例８では、耐熱性が得られない結果となった。
【００６８】
〔実施例４，５及び比較例９，１０〕
ポリエーテルエステル系可塑剤の配合量を、表３に示される量（質量部）に変更したこと以外は、実施例１と同様の方法で、実施例４，５及び比較例９，１０の組成物を得た。また、得られた組成物を利用して、実施例１と同様の方法で、実施例４，５及び比較例９，１０の弾性部材を得た。
【００６９】
また、実施例４，５及び比較例９，１０について、実施例１と同様の方法により、９０°屈曲試験、圧縮永久歪の測定、難燃試験、温水試験及び硬度測定を行った。結果は表３に示した。
【００７０】
【表３】
2018016766.tif 000004
【００７１】
表３中に示される各成分の数値は、配合量（質量部）を表す。表３に示されるように、実施例４，５の組成物より得られる弾性部材は、耐寒性、耐熱性、耐熱性及び耐水性に優れることが確かめられた。
【００７２】
これに対し、ポリエーテルエステル系可塑剤の配合量が各実施例よりも少ない比較例９では、９０°屈曲試験において、試験片に破損が生じ、耐寒性がない結果となった。これは、ポリエーテルエステル系可塑剤の配合量が少なく、低温環境下で柔軟性が失われたためと推測される。
【００７３】
また、ポリエーテルエステル系可塑剤の配合量が各実施例よりも多い比較例１０では、耐熱性がなく、難燃性がない結果となった。これは、ポリエーテルエステル系可塑剤の配合量が多く、高温環境下で圧縮永久歪が悪化し、更に難燃性が不足する結果になったためと推測される。